I, présente invention a pour objet un matériau textile ayant des allongements sensiblement isotropes. Dans de nombreuses utilisations d'étoffes et de matériaux composites à base d'étoffes en une ou plusieurs couches, il est important d'avoir une distribution aussi isotrope que possible des propriétés mécaniques dans le plan de la matière. Parmi les propriétés mécaniques essentielles, les allongements sous charge occupent une place prépondérante pour de multipules applications. Quand on trace un diagramme des allongements sous charge mesurés dans toutes les directions du plan des étoffes ou des matériaux composites a base d'étoffes, comme par exemple les étoffes enduites ou plastifiées, on constate - que les tissus et matières composites classiques å base de tissus, présentent en diagonale des caractéristiques d'allongement très nettement plus élevées quten channe et trame. - que les tricots et matières composites classiques å base de tricots, ont des allongements très anisotropes. - que les étoffes non tissées et matières composites qui en dérivent, possèdent parfois des allongements assez bien équilibrés, mais des résistances dynamométriques relativement faibles. L'objet de la présente invention est l'obtention de nouveaux matériaux textiles possédant å la fois des caractéristiques mXca- niques élevées (résistances a la traction, å la déchirure, i l'é- clatement, å la pliure, au froissement, à l'arrachement) et des allongements équilibrés dans toutes les directions du plan de la matière. Le matériau selon la présente invention est caractérisé en ce qu'il comprend au moins deux couches de tissus réunis par un liant, les fils de chatne du premier tissu formant avec les fils de channe du second tissu un angle compris entre 200 et 709 et de préférence entre 400 et 500. Ce matériau peut comprendre plusieurs couches d'étoffes, identiques ou non, la seule condition étant que deux au moins de ces couches soient des tissus liés selon l'orientation indiquée. Le liant utilisé peut etre tout liant convenant pour une matière textile. I1 est choisi selon la nature des fibres qui composent les tissus utilisés. Le matériau selon l'invention peut être obtenu par collage, enduction, laminage, calandrage ou soudure à l'aide du liant, selon des techniques connues, des deux couches de tissus, ces deux couches étant disposées de telle façon que les fils de channe du premier tissu forment avec les fils de chatne du second un angle de 20 à 700. L'invention a également pour objet les produits fabriqués à partir des matériaux nouveaux ci-dessus définis. Ces produits nouveaux sont par exemple des produits textiles enduits ou des matières dites "simili-cuirs" comprenant les matériaux selon l'invent ion dans leur structure. Les exemples suivants illustrent l'invention. EXEMPLE 1 Une toile polyamide 30 x 30 à fils 210 D, pesant 150 g/m2, est contrecollée sur elle mime au moyen d'un adhésif du type polyuréthanne à deux composants, les fils de chaîne (et de trame) du premier formant un angle de 45" avec les fils du second. La figure l montre les diagrammes d'allongement sous charge de la toile de départ (en trait pointillé) et du matériau selon l'invention (en trait continu). On constate que les allongements de ce matériau sont sensiblement isotropes tandis que ceux du tissu de départ sont très différents selon la direction des mesures. En outre, la résistance dynamométrique du matériau dépasse 300 kg/f pour 5 cm. dans toutes les directions. EXEMPLE 2 Le matériau de l'exemple 1 est enduit selon les techniques connues d'une couche de PVC plastifiée de 1300 à 1500 g/m2 sur une de ses faces; sur l'autre face on colle, au moyen d'un adhésif convenable, une étoffe non tissée de 150 à 200 g/m2 constituée de fibres cellulosiques. Le produit nouveau ainsi obtenu peut étre utilisé pour la confection de structures gonflables spéciales, telles que des ballons de foot-ball, de rugby, de basket-ball, de volley-ball, de hand-ball, etc., applications pour lesquelles les tissus enduits normaux ne conviennent pas. EXEMPLE 3 Une toile coton 20-20/20-20 de 225 g/m2 est contre-collée sur elle-meme à l'aide d'un latex, les fils de chaîne des deux couches formant un angle de 600. Le diagramme d'allongement du complexe est presque circulaire, alors que le tissu de départ possède un allongement très anisotrope. Après contre-collage, le complexe est enduit d'une couche de 700 g/m2 d'une pâte vinylique contenant un agent de gonflement, puis d'une couche de 500 g/m2 d'une pâte vinylique compacte. Le produit nouveau obtenu a des propriétés mécaniques très homogènes et convient particulièrement à la confection d'empeignes de chaussures d'homme. EXEMPLE 4 Une toile 9-9/1100 d tex. 1100 d tex de 200 g/m2 en fibres continues polyester, est contre-collée sur elle-meme, les fils de channe (et de trame) du premier tissu formant un angle de 450 avec les fils de chaste (et de trame) du deuxième. Le matériau obtenu est enduit selon les techniques connues d'une couche de 1500 g/m2 d'un plastisol vinylique sur une des faces, et de 700 g/m2 du meme plastisol sur l'autre face. Après gélification, on obtient un produit nouveau convenant particulièrement bien à la confection de bandes transporteuses. EXEMPLE 5 Un satin de coton suédé de 260 g/m2 est enduit cOté suédé de 80 g/m2 de polyuréthanne. A l'envers de ce "simili-cuir", on contre-colle une toile biais polyester de 120 g/m2, les fils channe du tissu polyester fanant un angle de 40 avec les fils channe du satin coton. Une étoffe non-tissée de 300 g/m2 à base de fibres de polyamide, est contre-collée à l'envers du matériau obtenu (cOté toile polyester). Le matériau obtenu convient parfaitement pour la confection de chaussures d'été pour femmes et permet de réaliser des lanières de chaussures très résistantes et à allongement contrôlé. REVENDICATIONS 1. Matériau textile, caractérisé en ce qu'il comprend au moins deux couches de tissus réunis par un liant, les fils de chaine du premier tissu formant avec les fils de channe du second tissu un angle de 20 à 70", 2 Matériau textile suivant la revendication 1, caractérisé en ce que les fils de chaîne du premier tissu forment avec les fils de channe du second tissu un angle de 400 à 50 . 3. Procédé de préparation d'un matériau selon la revendication 1, caractérisé en ce qu'on réunit par collage, enduction, laminage, calandrage, ou soudure à l'aide d'un liant, les deux couches de tissus, ces deux couches étant disposées de telle façon que les fils de channe du premier tissu foraient avec les fils de channe du second un angle de 20 à 70". 4. Produit fabriqué à partir d'un matériau selon la revendication 1 ou la revendication 2. 5. Ballon fabriqué à partir d'un matériau selon la revendication 1 ou la revendication 2.